(57)【要約】      （修正有）【課題】Ｓｉを比較的多量に含有する鋼板を基材して溶融亜鉛めっきや合金化溶融亜鉛めっきが施される溶融亜鉛系めっき鋼板を、めっきの濡れ性を改善しながら低コストで製造する。【解決手段】熱間圧延工程での鋼帯の巻取温度を６６０〜７５０℃とし、化学成分をＣ：０．０７〜０．１５％、Ｓｉ：０．９〜１．７％、Ｍｎ：１．０〜２．０％、Ａｌ：０．１〜０．２％、Ｐ：０．００２〜０．０１０％、Ｓ：０．００１０％以下、Ｎ：０．０１０％以下、残部Ｆｅおよび不純物からなる冷間圧延後の鋼板を、連続溶融亜鉛めっき工程では、酸化の際に、Ｈ２とＣＨ４を合計で５０体積％以上含む燃料ガスを空燃比：１．０５〜１．３で燃焼させた雰囲気で鋼板温度が５５０℃以上となるように鋼板を加熱するとともに、還元焼鈍時に、露点が−５０〜−１０℃の水素１〜２０体積％−窒素雰囲気中で加熱する。【選択図】図３
2010116590.tif 000002
【特許請求の範囲】
【請求項１】
熱間圧延工程と、該熱間圧延工程で形成される鋼板の表面のスケールを除去する酸洗工程と、該酸洗工程を経た鋼板を冷間圧延する冷間圧延工程と、該冷間圧延された鋼板に連続溶融めっき設備で還元焼鈍及び溶融めっきをこの順で行う連続溶融亜鉛めっき工程とを備える溶融亜鉛系めっき鋼板の製造方法であって、
前記鋼板は、質量％で、Ｃ：０．０７〜０．１５％、Ｓｉ：０．９〜１．７％、Ｍｎ：１．０〜２．０％、Ａｌ：０．１〜０．２％、Ｐ：０．００２〜０．０１０％、Ｓ：０．００１０％以下、Ｎ：０．０１０％以下、残部Ｆｅおよび不純物からなる化学成分を有し、
前記熱間圧延工程における鋼帯の巻取りが、大気中で巻取温度７００〜７５０℃で行われるとともに、
前記連続溶融亜鉛めっき工程では、前記還元焼鈍時に、露点が−５０〜−１０℃の水素１〜２０体積％−窒素雰囲気中で加熱すること
を特徴とする溶融亜鉛系めっき鋼板の製造方法。
【請求項２】
熱間圧延工程と、該熱間圧延工程で形成される鋼板の表面のスケールを除去する酸洗工程と、該酸洗工程を経た鋼板を冷間圧延する冷間圧延工程と、該冷間圧延された鋼板に連続溶融めっき設備で酸化、還元焼鈍及び溶融めっきをこの順で行う連続溶融亜鉛めっき工程とを備える溶融亜鉛系めっき鋼板の製造方法であって、
前記鋼板は、質量％で、Ｃ：０．０７〜０．１５％、Ｓｉ：０．９〜１．７％、Ｍｎ：１．０〜２．０％、Ａｌ：０．１〜０．２％、Ｐ：０．００２〜０．０１０％、Ｓ：０．００１０％以下、Ｎ：０．０１０％以下、残部Ｆｅおよび不純物からなる化学成分を有し、
熱間圧延工程における鋼帯の巻取りが、大気中で巻取温度６６０〜７５０℃で行われるとともに、
前記連続溶融亜鉛めっき工程では、前記酸化の際に、Ｈ２とＣＨ４を合計で５０体積％以上含む燃料ガスを空燃比：１．０５〜１．３で燃焼させた雰囲気で鋼板温度が５５０℃以上となるように鋼板を加熱するとともに、前記還元焼鈍時に、露点が−５０〜−１０℃の水素１〜２０体積％−窒素雰囲気中で加熱すること
を特徴とする溶融亜鉛系めっき鋼板の製造方法。
【請求項３】
前記溶融めっきが、溶融亜鉛めっきまたは合金化溶融亜鉛めっきである請求項１または請求項２に記載の溶融亜鉛系めっき鋼板の製造方法。
【請求項４】
前記還元焼鈍の際の雰囲気の水素濃度を１〜５体積％とすることを特徴とする請求項３に記載された溶融亜鉛系めっき鋼板の製造方法。
【請求項５】
前記鋼板は、Ｆｅの一部に代えて、質量％で、ＮｉとＣｕの合計量：０．１％以下、Ｃｒ：０．１％以下、Ｔｉ：０．１％以下、Ｖ：０．１％以下、Ｎｂ：０．１％以下、およびＢ：０．０５０％以下からなる群から選ばれた１種または２種以上を含有することを特徴とする請求項１から請求項４までのいずれか１項に記載された溶融亜鉛系めっき鋼板の製造方法。
【請求項６】
質量％で、Ｃ：０．０７〜０．１５％、Ｓｉ：０．９〜１．７％、Ｍｎ：１．０〜２．０％、Ａｌ：０．１〜０．２％、Ｐ：０．００２〜０．０１０％、Ｓ：０．００１０％以下、Ｎ：０．０１０％以下、残部Ｆｅおよび不純物からなる化学成分を有する鋼板をめっき基材とする溶融亜鉛系めっき鋼板であって、めっき層およびめっき基材の界面に接する鋼板側の領域にクラックを有し、その板厚方向の投影長さが５μｍ以上であることを特徴とする溶融亜鉛系めっき鋼板。
【請求項７】
質量％で、Ｃ：０．０７〜０．１５％、Ｓｉ：０．９〜１．７％、Ｍｎ：１．０〜２．０％、Ａｌ：０．１〜０．２％、Ｐ：０．００２〜０．０１０％、Ｓ：０．００１０％以下、Ｎ：０．０１０％以下、残部Ｆｅおよび不純物からなる化学組成を有する鋼板をめっき基材とする溶融亜鉛系めっき鋼板であって、
めっき層およびめっき基材の界面から深さ０〜２０μｍの鋼板表層部における炭素濃度の最小値が、鋼板の厚さをｔとした場合に一方の鋼板表面からの板厚方向への距離が（ｔ／４）以内である領域と他方の鋼板表面からの板厚方向への距離が（ｔ／４）以内である領域とを除いた、鋼板中心部における板厚方向への距離が（ｔ／２）の領域における平均炭素濃度であるバルクの炭素濃度の３／４未満であることを特徴とする溶融亜鉛系めっき鋼板。
【請求項８】
質量％で、Ｃ：０．０７〜０．１５％、Ｓｉ：０．９〜１．７％、Ｍｎ：１．０〜２．０％、Ａｌ：０．１〜０．２％、Ｐ：０．００２〜０．０１０％、Ｓ：０．００１０％以下、Ｎ：０．０１０％以下、残部Ｆｅおよび不純物からなる化学組成を有する鋼板をめっき基材とする溶融亜鉛系めっき鋼板であって、
めっき層とめっき基材の界面から深さ４０μｍ以内の鋼板内部に存在する、粒状のＳｉ−Ｍｎの複合酸化物を有することを特徴とする溶融亜鉛系めっき鋼板。
【請求項９】
前記鋼板は、Ｆｅの一部に代えて、質量％で、ＮｉとＣｕの合計量：０．１％以下、Ｃｒ：０．１％以下、Ｔｉ：０．１％以下、Ｖ：０．１％以下、Ｎｂ：０．１％以下、およびＢ：０．０５０％以下からなる群から選ばれた１種または２種以上を含有することを特徴とする請求項６から請求項８までのいずれか１項に記載された溶融亜鉛系めっき鋼板。
【発明の詳細な説明】
【技術分野】
【０００１】
本発明は、溶融亜鉛系めっき鋼板およびその製造方法に関し、より具体的には、Ｓｉを比較的多量に含有する鋼板に溶融亜鉛めっきや合金化溶融亜鉛めっきを施して製造される溶融亜鉛系めっき鋼板およびその製造方法に関する。
【背景技術】
【０００２】
周知のように、自動車には燃費性能および衝突安全性の向上が求められている。このため、自動車用鋼板として、高い機械的特性および優れた耐食性を有するとともに、原料価格、設備投資さらには原単位を抑制するため、母材の合金元素が少なく、現行の設備により少ない工程で、かつ少ないエネルギー消費で製造可能なめっき鋼板が求められている。
【０００３】
高い機械的特性、つまり高い引張強度と全伸びの両立は、母材にＣ、Ｓｉ、Ｍｎ等の強化元素の含有量を最適化することで達成できる。これらの元素のうち特にＳｉは易酸化性である。このため、Ｓｉ含有量が０．９％以上（本明細書では特に断りがない限り組成に関する「％」は「質量％」を意味する）といった、Ｓｉを比較的多量に含有する鋼板を、連続溶融亜鉛めっきライン（ＣＧＬ）において普通鋼のめっき条件でめっきすると、めっき直前のめっき母材である鋼板の表層に形成されるＳｉの酸化物がめっきとの濡れ性を阻害するため、不めっき欠陥が発生し易い。そこで、これまでにも、この問題を解決するために様々な発明が提案されている。
【０００４】
特許文献１には、ＣＧＬにおける焼鈍工程の前で鋼板にプレめっきを行う発明が開示され、また、特許文献２には、ＣＧＬにおける焼鈍工程の前で鋼板の表面を研削する発明が開示されている。しかし、これらの発明を実施するには、プレめっき工程や研削工程を設けるための新たな設備投資が必要となり、さらに工程も増えるという問題がある。
【０００５】
特許文献３には、鋼中の合金元素としてＳｉに加えてＮｉおよびＣｕを０．００１〜０．４％含有する鋼板を用いる発明が開示されている。しかし、この発明には、合金元素の添加量の増加によりコストの上昇が避けられないという問題がある。
【０００６】
特許文献４には、ＣＧＬにおける酸化帯で鋼板の表面に火炎を照射して酸化することによって鋼板の表面に厚い酸化膜を形成してから、還元焼鈍してめっきする発明が開示されている。しかし、この発明では、酸化帯で生成した酸化膜がＣＧＬ内のロールに巻き付き、鋼板の表面欠陥の原因になるという問題がある。
【０００７】
特許文献５には、熱間圧延後または冷間圧延後に、鋼板を焼鈍設備で加熱及び冷却して、さらにＣＧＬにおいて焼鈍及びめっきを行う際に、焼鈍設備やＣＧＬでの加熱冷却時の温度や雰囲気等を制御する発明が開示されており、好ましい形態として、巻取温度を６００℃以上８５０℃以下で巻き取り後の冷却速度を３℃／分以下とすることが開示されている。しかし、この発明は、焼鈍設備による熱処理を必須とするものであるため、工程が煩雑化する。
【０００８】
さらに、特許文献６には、Ｓｉ、Ｍｎ、Ｃｒを合わせて０．７％以上含有する鋼板に溶融亜鉛めっきする場合に、この鋼板の製造工程における熱間圧延後の鋼板の巻き取り温度を、７８０×（Ｓｉ［％］＋Ｍｎ［％］／１０＋Ｃｒ［％］／１０）0.148（℃）以上と高く設定する発明が開示されている。
【特許文献１】特開２００１−２７９４０９
【特許文献２】特許第２５５５８２１号
【特許文献３】特開２００４−２１１１５７号公報
【特許文献４】特開２００６−１７６８０６号
【特許文献５】特開２０００−２９０７３０
【特許文献６】特開平１０−０１７９３６
【発明の開示】
【発明が解決しようとする課題】
【０００９】
特許文献６により開示された発明では、その実施例１０に記載されるように鋼成分によっては８００℃以上の巻き取り温度が必要となり、特にＳｉを１％以上含有するような鋼板を用いる場合には高温の巻き取り温度が必要となる。
【００１０】
Ｓｉを比較的多量に含有する鋼板のめっきの濡れ性を改善するためには、めっき直前の鋼板の表面に形成されるＳｉ主体の酸化物の量が少ないこと、すなわち、ＣＧＬでの還元焼鈍を経て清浄な表面の鋼板を得られることが重要であると考えられており、めっき直前の時点で鋼板の表面にＳｉ主体の酸化物を形成させないためには、それまでの工程で酸化物を、Ｓｉを鋼板の表面ではなく鋼板の内部に形成させること、具体的には、（ａ）ＣＧＬにおける還元工程で雰囲気の水蒸気濃度を上げること、（ｂ）ＣＧＬにおける前酸化工程で酸化条件を強化すること、さらには（ｃ）熱間圧延後の巻き取り温度を高めること等が、これまでにも検討されてきた。
【００１１】
しかし、製造コストの低減やめっき皮膜の性能向上を両立するためには、よりいっそうの改善が求められる。
本発明は、Ｓｉ含有量が例えば０．９％以上と、Ｓｉを比較的多量に含有する鋼板をめっき基材として溶融亜鉛めっきや合金化溶融亜鉛めっきを施されて製造される溶融亜鉛系めっき鋼板を、めっきの濡れ性を改善しながら低コストで製造する技術を提供することを目的とする。
【課題を解決するための手段】
【００１２】
本発明は、熱間圧延工程と、この熱間圧延工程で形成される鋼板の表面のスケールを除去する酸洗工程と、この酸洗工程を経た鋼板を冷間圧延する冷間圧延工程と、この冷間圧延された鋼板に連続溶融めっき設備で還元焼鈍及び溶融めっきをこの順で行う連続溶融亜鉛めっき工程とを備える溶融亜鉛系めっき鋼板の製造方法であって、鋼板は、Ｃ：０．０７％以上０．１５％以下、Ｓｉ：０．９％以上１．７％以下、Ｍｎ：１．０％以上２．０％以下、Ａｌ：０．１％以上０．２％以下、Ｐ：０．００２％以上０．０１０％以下、Ｓ：０．００１０％以下、Ｎ：０．０１０％以下、残部Ｆｅおよび不純物からなる化学成分を有し、熱間圧延工程における鋼帯の巻取りが、大気中で巻取温度７００℃以上７５０℃以下で行われるとともに、連続溶融亜鉛めっき工程では、還元焼鈍時に、露点が−５０℃以上−１０℃以下の水素１体積％以上２０体積％以下−窒素雰囲気中で加熱することを特徴とする溶融亜鉛系めっき鋼板の製造方法である。
【００１３】
また、本発明は、熱間圧延工程と、この熱間圧延工程で形成される鋼板の表面のスケールを除去する酸洗工程と、この酸洗工程を経た鋼板を冷間圧延する冷間圧延工程と、この冷間圧延された鋼板に連続溶融めっき設備で酸化、還元焼鈍及び溶融めっきをこの順で行う連続溶融亜鉛めっき工程とを備える溶融亜鉛系めっき鋼板の製造方法であって、鋼板は、Ｃ：０．０７％以上０．１５％以下、Ｓｉ：０．９％以上１．７％以下、Ｍｎ：１．０％以上２．０％以下、Ａｌ：０．１％以上０．２％以下、Ｐ：０．００２％以上０．０１０％以下、Ｓ：０．００１０％以下、Ｎ：０．０１０％以下、残部Ｆｅおよび不純物からなる化学成分を有し、熱間圧延工程における鋼帯の巻取りが、大気中で巻取温度６６０℃以上７５０℃以下で行われるとともに、連続溶融亜鉛めっき工程では、酸化の際に、Ｈ２とＣＨ４を合計で５０体積％以上含む燃料ガスを空燃比：１．０５以上１．３以下で燃焼させた雰囲気で鋼板温度が５５０℃以上となるように鋼板を加熱するとともに、還元焼鈍時に、露点が−５０℃以上−１０℃以下の水素１体積％以上２０体積％以下−窒素雰囲気中で加熱することを特徴とする溶融亜鉛系めっき鋼板の製造方法である。
【００１４】
これらの本発明に係る溶融亜鉛系めっき鋼板の製造方法では、溶融めっきが、溶融亜鉛めっきまたは合金化溶融亜鉛めっきであることが例示される。この場合に、還元焼鈍の際の雰囲気の水素濃度を１体積％以上５体積％以下とすることが好ましい。
【００１５】
これらの本発明に係る溶融亜鉛系めっき鋼板の製造方法では、鋼板が、Ｆｅの一部に代えて、ＮｉとＣｕの合計量：０．１％以下、Ｃｒ：０．１％以下、Ｔｉ：０．１％以下、Ｖ：０．１％以下、Ｎｂ：０．１％以下、およびＢ：０．０５０％以下からなる群から選ばれた１種または２種以上含有することが好ましい。
【００１６】
別の観点からは、本発明は、Ｃ：０．０７％以上０．１５％以下、Ｓｉ：０．９％以上１．７％以下、Ｍｎ：１．０％以上２．０％以下、Ａｌ：０．１％以上０．２％以下、Ｐ：０．００２％以上０．０１０％以下、Ｓ：０．００１０％以下、Ｎ：０．０１０％以下、残部Ｆｅおよび不純物からなる化学成分を有する鋼板をめっき基材とする溶融亜鉛系めっき鋼板であって、めっき層およびめっき基材の界面に接する鋼板側の領域にクラックを有し、その板厚方向の投影長さが５μｍ以上であることを特徴とする溶融亜鉛系めっき鋼板である。
【００１７】
また、本発明は、Ｃ：０．０７％以上０．１５％以下、Ｓｉ：０．９％以上１．７％以下、Ｍｎ：１．０％以上２．０％以下、Ａｌ：０．１％以上０．２％以下、Ｐ：０．００２％以上０．０１０％以下、Ｓ：０．００１０％以下、Ｎ：０．０１０％以下、残部Ｆｅおよび不純物からなる化学組成を有する鋼板をめっき基材とする溶融亜鉛系めっき鋼板であって、めっき層およびめっき基材の界面から深さ０μｍ以上２０μｍ以下の鋼板表層部における炭素濃度の最小値が、鋼板の厚さをｔとした場合に一方の鋼板表面からの板厚方向への距離が（ｔ／４）以内である領域と他方の鋼板表面からの板厚方向への距離が（ｔ／４）以内である領域とを除いた、鋼板中心部における板厚方向への距離が（ｔ／２）の領域における平均炭素濃度であるバルクの炭素濃度の３／４未満であることを特徴とする溶融亜鉛系めっき鋼板である。
【００１８】
また、本発明は、Ｃ：０．０７％以上０．１５％以下、Ｓｉ：０．９％以上１．７％以下、Ｍｎ：１．０％以上２．０％以下、Ａｌ：０．１％以上０．２％以下、Ｐ：０．００２％以上０．０１０％以下、Ｓ：０．００１０％以下、Ｎ：０．０１０％以下、残部Ｆｅおよび不純物からなる化学組成を有する鋼板をめっき基材とする溶融亜鉛系めっき鋼板であって、めっき層とめっき基材の界面から深さ４０μｍ以内の鋼板内部に存在する、粒状のＳｉ−Ｍｎの複合酸化物を有することを特徴とする溶融亜鉛系めっき鋼板である。
【００１９】
これらの本発明に係る溶融亜鉛系めっき鋼板では、鋼板は、Ｆｅの一部に代えて、ＮｉとＣｕの合計量：０．１％以下、Ｃｒ：０．１％以下、Ｔｉ：０．１％以下、Ｖ：０．１％以下、Ｎｂ：０．１％以下、およびＢ：０．０５０％以下からなる群から選ばれた１種または２種以上を含有することが好ましい。
【発明の効果】
【００２０】
本発明によれば、Ｓｉを比較的多量に含有する鋼板をめっき基材として溶融亜鉛めっきや合金化溶融亜鉛めっきが施される溶融亜鉛系めっき鋼板を、めっきの濡れ性を改善しながら低コストで製造することができる。
【発明を実施するための最良の形態】
【００２１】
以下、本発明を実施するための最良の形態を説明する。
本発明では、熱間圧延工程と、この熱間圧延工程で形成される鋼板の表面のスケールを除去する酸洗工程と、この酸洗工程を経た鋼板を冷間圧延する冷間圧延工程と、この冷間圧延された鋼板に連続溶融めっき設備で前酸化（巻取条件によっては不要）、還元焼鈍及び溶融めっきをこの順で行う連続溶融亜鉛めっき工程とを経て、溶融亜鉛系めっき鋼板を製造する。
【００２２】
この鋼板の化学成分を限定する理由を説明する。
Ｃ：０．０７％以上０．１５％以下
本発明に係る溶融亜鉛系めっき鋼板は、Ｃを多く含むことにより強度および延性のバランスを向上させる。Ｃ含有量は、狙いとする強度により適宜変更すればよいが、延性を向上させるために０．０７％以上とする。しかし、Ｃ含有量が０．１５％を超えると局部延性の劣化が著しくなるために０．１５％以下とする。
Ｓｉ：０．９％以上１．７％以下
Ｓｉは、低コストで固溶強化により鋼板を高強度化する有用な元素であるので、強度向上を目的として、０．９％以上含有する。しかし、Ｓｉ含有量が１．７％を超えるとスケール疵が生じやすくなるので１．７％以下とする。
Ｍｎ：１．０％以上２．０％以下
Ｍｎは、固溶強化により鋼板を高強度化する作用を有する。Ｍｎ含有量が２．０％超では降伏強度が上昇して伸びが劣化し、加工時にしわや割れが生じやすくなるので２．０％以下とする。しかし、Ｍｎ含有量が１．０％を下回ると強度を確保することが難しいので、１．０％以上とする。
Ａｌ：０．１％以上０．２％以下
Ａｌは、脱酸、および固溶強化による鋼板の強度の確保するために含有する。強度の確保のためにＡｌ含有量は０．１％以上とする。しかし、過剰に含有すると延性が低下するので、Ａｌ含有量は０．２％以下とする。
Ｐ：０．００２％以上０．０１０％以下
Ｐは、不純物として不可避的に含有する元素であるが、積極的に含有することにより鋼板の強度を上昇させる元素でもある。このため、Ｐ含有量の下限は０．００２％とする。しかし、Ｐを過剰に含有すると、合金化溶融亜鉛めっき製造の際に合金化処理性が低下するため、Ｐ含有量の上限は０．０１０％とする。
Ｓ：０．００１０％以下
Ｓ含有量は、０．００１０％以下とする。Ｓは、不純物として鋼中に含有されるものであるため、低濃度であるほうが好ましい。０．００１０％を越えて含有すると、ＭｎＳの析出が目立つようになり、鋼板の延性を阻害するのみならず、オーステナイト安定元素のＭｎを析出物として消費してしまう。
Ｎ：０．０１０％以下
Ｎは、伸びフランジ性を劣化させる不純物である。そこで、本発明では、Ｎ含有量は０．０１０％以下と限定する。
【００２３】
次に、任意元素について説明する。
ＮｉとＣｕの合計量：０．１％以下
ＮｉおよびＣｕは、通常、Ｓｉ鋼のめっき性を向上させる目的で含有する。しかし、本発明では巻取温度、ＣＧＬ前酸化条件およびＣＧＬ還元条件の管理を行うことによりめっき性を確保するため、ＮｉおよびＣｕによるめっき性向上を図る必要はない。過剰に含有すると不必要な原料コストの増加を招く。言い換えれば、本発明はＮｉとＣｕの合計量が０．１％以下程度であってもめっき性が良好なめっき鋼板の製造方法を提供するものである。
Ｃｒ：０．１％以下、Ｔｉ：０．１％以下、Ｖ：０．１％以下、Ｎｂ：０．１％以下、およびＢ：０．０５０％以下からなる群から選ばれた１種または２種以上
Ｃｒ、Ｔｉ、Ｎｂ、Ｖ、またはＢを、単独でまたは２種以上複合して含有することにより、強度、穴広げ性および伸びが向上する。しかし、Ｃｒ、Ｔｉ、Ｎｂ、Ｖは０．１％超、Ｂにあっては０．０５％超含有しても特性の向上効果が飽和するだけで、コスト高となる。そこで、これらの元素を含有する場合には、Ｃｒ、Ｔｉ、Ｎｂ、Ｖは０．１％以下含有し、Ｂにあっては０．０５％以下含有することが好ましい。さらに、強度、穴広げ性および伸びの向上効果を確実に得るには、Ｃｒ、Ｔｉ、Ｎｂ、Ｖは０．００１％以上含有し、Ｂにあっては０．０００１以上含有することがさらに好ましい。
【００２４】
上記以外の残部は、Ｆｅおよび不純物である。
本発明では、このような化学成分を有する鋼板に熱間圧延を行う。そして、この熱間圧延工程における鋼板の巻き取り温度を６６０℃以上７５０℃以下、好ましくは７００℃以上７５０℃以下とする。
【００２５】
巻き取り温度は、めっきの濡れ性を確保するために高めとする。具体的には６６０℃以上とし、好ましくは７００℃以上とする。巻き取り温度が７００℃以上であれば、後述する連続めっき工程での前酸化を省略してもよい。巻き取り温度を高めとすることにより、Ｓｉを内部酸化させてめっき性を確保できると考えられる。
【００２６】
一方、巻き取り温度を必要以上に高くすると、加熱に要するエネルギー費が嵩むとともに、巻き取り工程でコイルの巻き崩れを生じたり所定の機械的特性を得られなくなる可能性がある。また、巻き取り温度を必要以上に高くすると、鋼板の表層部の粒界が酸化して酸洗後の鋼板の表層部に後述するフラップが形成され易くなり、過度にフラップが形成されると性能に悪影響を及ぼす可能性がある。そこで、巻き取り温度は７５０℃以下とする。
【００２７】
この熱間圧延工程に引き続いて行われる酸洗工程では、鋼板の表面の黒皮（スケール）を均一に除去すればよく、慣用される手法によればよく、特に制限されない。
この酸洗工程に引き続いて行われる冷間圧延工程では、酸洗工程を経た鋼板を冷間圧延すればよい。この冷延工程も特に制限されず、機械的特性等の観点から圧延率やその他条件を適宜決定すればよい。
【００２８】
連続溶融亜鉛めっき工程では、この冷間圧延された鋼板に連続溶融めっき設備で還元焼鈍及び溶融めっきがこの順で行う。
この連続溶融亜鉛めっき工程では、はじめに、後述する前酸化に先立って、表面の油分や付着物を除去する前洗浄として、通常、アルカリ脱脂が行われる。
【００２９】
そして、本発明では、この前洗浄を行った後に後述する還元焼鈍に先立って、必要に応じて、鋼板を加熱する前酸化を行う。
この前酸化によってめっき基材となる鋼板の表面を酸化することにより、めっきの濡れ性を改善することができる。特に巻き取り温度が６６０℃以上７００℃以下と低めの温度域である場合にはこの前酸化は行う。
【００３０】
好ましい前酸化の条件は、Ｃガス等のＨ２とＣＨ４を合計で５０体積％以上含む燃料ガスを空燃比１．０５以上１．３以下で燃焼させた雰囲気内で鋼板温度を５５０℃以上７００℃以下とする。空燃比が１．０５未満であるとめっきの濡れ性の確保が難しくなり、逆に１．３以上であると鋼板の表面に酸化鉄が過度に形成され、これがロールに巻き付いて鋼板の表面欠陥の原因になるおそれがある。
【００３１】
また、前酸化の加熱温度も同様の理由からであり、加熱温度が５５０℃未満であるとめっきの濡れ性の確保が難しくなり、逆に７００℃を超えると鋼板の表面に酸化鉄が過度に形成され、これがロールに巻き付いて鋼板の表面欠陥の原因になるおそれがある。
【００３２】
この前酸化を、熱間圧延工程における巻取温度を勘案して適宜行った後に、還元焼鈍を行う。還元焼鈍の雰囲気は、通常の窒素−水素混合雰囲気でよく、その際の水素濃度は１体積％以上２０体積％以下であればよい。ただし、水素濃度を低めとすることにより合金化処理速度が高くなることから、好ましくは、１体積％以上５体積％以下である。
【００３３】
また、還元焼鈍の雰囲気の露点は−５０℃以上−１０℃以下とする。露点が−１０℃を超えるとめっき濡れ性が悪化することがあるからである。
焼鈍温度の範囲は、通常のＣＧＬにおける還元工程での鋼板の温度範囲と同様に、７５０℃以上９００℃以下程度とすればよく、要求される機械特性等に応じて適宜決定すればよい。
【００３４】
このようにして還元焼鈍を行った後に溶融亜鉛系めっき（本発明では溶融亜鉛めっきまたは合金化溶融亜鉛めっき）を行う。例えば、めっき浴温は４４０℃以上４７０℃以下とし、浴中Ａｌ濃度は０．１０％以上０．５０％以下の範囲とし（溶融亜鉛めっきまたは合金化溶融亜鉛めっき等によって変化させることもある）、侵入材温の下限は浴温安定の観点から浴温と同等温度とすればよい。なお、合金化溶融亜鉛めっき鋼板の製造における合金化処理の条件も、所定の合金化度やめっきの組織が得られるように適宜決定すればよい。
【００３５】
この他、たとえば溶融亜鉛−５％アルミニウム合金めっきや、溶融亜鉛−５５％アルミニウム合金めっきの場合にも本発明を適用できる。
このようにして、本発明に係る溶融亜鉛系めっき鋼板が製造される。次に、この本発明に係る溶融亜鉛系めっき鋼板を説明する。
【００３６】
本発明に係る溶融亜鉛系めっき鋼板は、上述した化学成分を有する鋼板をめっき基材とし、めっき層およびめっき基材の界面に接する鋼板側の領域にクラックを有し、その板厚方向の投影長さが５μｍ以上である。
【００３７】
図１に、本発明に係る合金化溶融亜鉛めっき鋼板のめっき−基材の界面部の断面写真を示す。図１に示すように、めっき−基材の界面に接する鋼板側にクラックが形成されている。このクラックは、熱間圧延工程での粒界酸化の痕跡である。すなわち、熱間圧延工程での巻取温度を高温とすることにより鋼板の表層部の粒界酸化が生じてクラックが形成され易くなり、これにより、めっきの濡れ性も改善される。クラックの形成とめっきの濡れ性の向上との直接的な因果関係は現時点では不明であるものの、基材の表面に細かい凹凸が形成されることによりめっきの濡れ性が向上するものと推定される。
【００３８】
図２に、成分は図１と同じ成分だが、巻取温度が本発明の範囲外の６２０℃であるめっき母材の断面写真を示す。図１と異なり、クラックが形成されていない。
また、本発明に係る溶融亜鉛系めっき鋼板は、めっき基材である鋼板表層部が脱炭されているものであり、具体的には、上述した化学組成を有する鋼板をめっき基材とする溶融亜鉛系めっき鋼板であって、めっき層およびめっき基材の界面から深さ０μｍ以上２０μｍ以下の鋼板表層部における炭素濃度の最小値が、バルクの炭素濃度の３／４未満である。
【００３９】
ここで、「バルクの炭素濃度」とは、鋼板の厚さをｔとした場合に一方の鋼板表面からの板厚方向への距離が（ｔ／４）以内である領域と他方の鋼板表面からの板厚方向への距離が（ｔ／４）以内である領域とを除いた、鋼板中心部における板厚方向への距離が（ｔ／２）の領域における平均炭素濃度を意味する。
【００４０】
このような表層部の脱炭は、熱間圧延時に巻き取り温度が高い場合に生じやすく、これはめっき母材の表層の炭素が系外に二酸化炭素として離脱するためと考えられる。すなわち、熱間圧延工程での巻取温度を高温とすることで、基材表層の脱炭が行われやすくなり、これと同時にめっき濡れ性も改善される。
【００４１】
さらに、本発明に係る溶融亜鉛系めっき鋼板は、上述した化学組成を有する鋼板をめっき基材とする溶融亜鉛系めっき鋼板であって、めっき層とめっき基材の界面から深さ４０μｍ以内の鋼板内部に存在する、粒状のＳｉ−Ｍｎの複合酸化物を有する。上述したように、鋼の内部で酸化物が形成されることによって表面での酸化物の形成が抑えられ、濡れ性が確保されると推定される。
【００４２】
このようにして、本発明によれば、Ｓｉを比較的多量に含有する鋼板を基材して溶融亜鉛めっきや合金化溶融亜鉛めっきが施される溶融亜鉛系めっき鋼板を、めっきの濡れ性を改善しながら低コストで製造することができる。
【実施例１】
【００４３】
さらに、本発明を、実施例を参照しながら詳細に説明する。
表１に示す化学成分(単位：質量％、残部Feおよび不純物)を有するスラブを数本準備した。
【００４４】
【表１】
2010116590.tif 000003
【００４５】
これらを、熱間圧延ラインで２．８ｍｍ厚にまで熱間圧延した後、巻取温度を種々変更してコイルに巻き取った。続いて、この熱間圧延された鋼帯を、酸洗ラインに通板して表面のスケールを除去した。さらに酸洗された鋼帯を、冷間圧延ラインで１．４ｍｍ厚に冷間圧延した。
【００４６】
これらの冷間圧延された鋼帯から試験片を採取し、ラボめっきシミュレーターで、還元焼鈍および溶融亜鉛めっきを行った。より詳しくは、試験片を、表２に示す水素濃度および露点の窒素−水素雰囲気内で室温から所定温度まで１０℃／秒で昇温し、その温度で６０秒間保持してから加熱を停止し、板温が４６０℃になるまで炉内で放冷し、４６０℃になったらめっき浴に１秒間浸漬した。めっき浴の組成はＺｎ−０．１３５％Ａｌとし、めっき浴の温度は４６０℃とした。
【００４７】
めっき浴から引き上げ後、窒素によるワイピングでめっき付着量を５０ｇ／ｍ２に制御した。
得られた試験片について、外観を目視で下記基準に基づいて評価し、密着性をデュポン衝撃試験（ポンチ径φ６ｍｍ、ダイ径φ１２ｍｍ、錘重量１．６ｋｇ、落下高さ５００ｍｍ）で下記基準に基づいて評価した。
［外観評価基準］
○  ：不めっきがない。
△＋：極僅かに不めっきが点状に存在する。
△  ：不めっきが点状に存在する。
×  ：不めっき部が多数存在する。
［めっき密着性評価基準］
○  ：めっきはく離、母材露出がみられない。
○−：めっきはく離、母材露出が極一部に存在する。
×＋：ほぼ全面にめっきはく離、母材露出が発生し、一部にめっきが残留する。
×  ：全面にめっきはく離、母材露出が発生する。
【００４８】
さらに、このように溶融亜鉛めっきされた試験片の一部から、溶融亜鉛めっきの小片を採取し、それぞれ５００℃の塩浴の中で合金化処理を行った（浴中浸漬時間：０〜６０秒間保持し、保持後直ちに水で急冷する）。得られた試験片の合金化度（めっき層のＦｅ％）を調査した。
【００４９】
結果を、合金化度とともに、表２にまとめて示すとともに、図３（ａ）および図３（ｂ）にグラフで示す。
【００５０】
【表２】
2010116590.tif 000004
【００５１】
表２および図３（ａ）および図３（ｂ）にグラフで示すように、巻取温度が７０６℃の試験片（試験Ｎｏ．１１、１２、１３、１５および１６）では、還元焼鈍の条件にほぼよることなく、めっき外観および密着性とも良好であった。ただし、還元焼鈍時の雰囲気露点が０℃の試験片（試験Ｎｏ．２５）では、めっき濡れ性に劣る場合があった。また、還元焼鈍時の雰囲気ガスの水素濃度が２％であった試験片（試験Ｎｏ．１３、１５、２６）ものが、１０％であったものよりも同じ合金化処理条件でも合金化が進行していた。
【００５２】
これに対し、巻取温度が６２２℃の試験片（試験Ｎｏ．２１〜２７）では、概してめっき濡れ性に劣っていた。
【実施例２】
【００５３】
表１のＮｏ．１と同じ化学成分のスラブを熱間圧延し、巻取温度６７０〜７１０℃で巻き取って熱延コイルとし、さらに酸洗および冷間圧延を経て１．４ｍｍ厚のフルハードコイルとした。このフルハードコイルを連続亜鉛めっき鋼板製造ライン（ＣＧＬ）に通板し、合金化溶融亜鉛めっき鋼板を製造した。
【００５４】
表３に、巻取温度、並びに前酸化帯の使用／不使用、ＣＧＬにおける所定位置での板温（最高到達温度）、めっき付着量（めっき中の亜鉛付着量）、合金化度の実績値をまとめて示す。表３の各値は全て板幅方向の中心部の値である。
【００５５】
なお、前酸化帯を使用する場合には、燃料ガスはＨ２とＣＨ４を合計で９０体積％含有し、空燃比＝１．１の雰囲気とした。還元帯の雰囲気は水素濃度５％の窒素水素ガスで露点−３５℃とした。
【００５６】
めっき浴の組成はＺｎ−０．１３０％Ａｌ、浴温は４６０℃、浸漬時間は５秒とした。
【００５７】
【表３】
2010116590.tif 000005
【００５８】
表３に示すように、前酸化帯を使用した場合には、不めっきが無く、また合金化の進行も十分であったのに対し、前酸化帯を使用しなかった場合には不めっきが発生した。これは、巻取温度が低めであったこととも関連して、めっきまでの工程でＳｉ等の内部酸化が不足していたためと考えられる。
【００５９】
次に、巻取温度が７０６℃のものについて、めっき−基材の界面部の観察、分析を行った。
巻取温度が７０６℃のものについて、板幅方向中央部のめっき−基材の界面近傍の断面を観察するにあたり、鋼の粒界の判別が容易になるようナイタールでエッチングしてからＳＥＭで観察した。任意の２箇所のＳＥＭ像を図１に示す。いずれも基材表層部にクラックが観察され、板厚方向の投影長さは５μｍ以上だった。
【００６０】
次に、巻取温度が７０６℃のものについて、めっきを１０％塩酸（インヒビターとして朝日化学工業株式会社製イビット７００ＢＫを０．１％含有）で除去した後、表面からＡｒでスパッタリングしながらグロー放電分光分析により元素のプロファイルを測定した結果を図４にグラフで示す。
【００６１】
図４にグラフで示すように、表面（すなわちめっき−基材界面）から２０μｍ以内の領域では、炭素濃度がバルクと比較して低下していることが認められた。
図５に、図４と同一の成分を６２０℃で巻き取り、同様の酸洗および冷間圧延を行っためっき原板を、図４に示すのと同様に測定したものを示す。６２０℃では脱炭層が認められない。
【００６２】
次に、巻取温度が７０６℃のものについて、めっき−基材の界面から鋼板の表層部約４０μｍの領域内の任意の１箇所の断面をＳＥＭで観察した。その像を図６に示す。
図６に示すように、粒状の細かい物質が観察された。図６内の丸数字１〜丸数字３について、ＳＥＭ付属のＥＤＳで点分析した結果を表４にまとめて示す。丸数字１と丸数字２は母材の（最表層でない）内部にある点状の異物の点分析結果を示し、丸数字３はバルク部の点分析を示す。
【００６３】
【表４】
2010116590.tif 000006
【００６４】
丸数字１、２は、丸数字３よりもＯ、Ｓｉ、Ｍｎが高濃度であることから、粒状物質は、Ｓｉ−Ｍｎの内部酸化物（Ｓｉの酸化物、またはＳｉ−Ｍｎの複合酸化物）であると推定される。
【図面の簡単な説明】
【００６５】
【図１】本発明例のめっき−基材界面近傍を示すＳＥＭ画像である。
【図２】比較例のめっき−基材界面近傍を示すＳＥＭ画像である。
【図３】図３（ａ）および図３（ｂ）は、実施例１の結果を示すグラフである。
【図４】実施例２の結果を示すグラフである。
【図５】比較例の結果を示すグラフである。
【図６】めっき−基材の界面から鋼板の表層部約４０μｍの領域内の任意の１箇所の断面のＳＥＭ画像である。
【図３】
2010116590.tif 000007
【図４】
2010116590.tif 000008
【図５】
2010116590.tif 000009
【図１】
2010116590.tif 000010
【図２】
2010116590.tif 000011
【図６】
2010116590.tif 000012